La présente invention a pour objet un procédé de fabricationide composés liquides auto-durcissants avec des liants organiques, ces liants étant choisis parmi les résines carbamides ou les résines de furfure avec des détergents moussants, et avec des agents contrôlant le procédé de durcissement du composé. Les composés liquides auto-durcissants connus, et communément employés jusqu'à présent dans l'industrie de fonderie, avec addition de verre soluble, sont difficiles à obtenir, à cause de leur basse température d'agglomération, et, d'autre part, le composé à tendance à adhérer à l'échantillon ou au noyau. Les essais réalisés en appliquant des liants de résine synthétique, entrarnent des propriétés technologiques et une résistance faibles, et une période de durcissement trop longue, étant donné le faible pourcentage d'eau, nécessaire à l'obtention de la fluidité du composé. L'objet de l'invention est d'utiliser des agents auto-durcissants de liaison aqueux, dans la fabrication du composé, entrahnant une forte fixation du procédé de durcissement, et un accroissement de la résistance des moules et des noyaux, selon le procédé de fabrication conforme à l'invention. A la suite de nombreux examens, on a élaboré un procédé de fabrication de composés liquides auto-durcissants, adhérant faiblement aux échantillons et aux noyaux, et d'une fluidité convenable, la période de durcissement du composé pouvant être contrôlée dans une large mesure, et étant fonction des conditions de fabrication. Ceci a été obtenu par addition d'acides faibles, par exemple d'acide phosphorique, et d'agents de liaison aqueux, de préférence. du gypse, du chlorure de calcium ou analogue. Lors du mélange des composants avec un détergent et de L'eaux le changement de tension de surface obtenu, entraine une transition de l'état liquide du composé et, en outre, I'introduction d'acide entrathe la polymérisation de la résine avec extraction d'eau, ce qui retarde le procédé de durcissement. La quantité convenable d'agents de déshydratation ajoutée, laisse la quantité d'eau suffisante pour permettre le contrôle du temps de durcissement du composé, dans un délai de vingt heures à une heure, et même moins. Le procédé de fabrication du composé auto-durcissant liquide conforme à l'invention est utilisé dans l'exemple pratique suivant: Durant le mélange périodique, le sable de quartz est introduit avec du gypse abusé dans la proportion d'l Kg de gypse pour 100 Kg de sable, et ces composés sont mélangés pendant une à deux minutes. Puis la résine est iptroduitejun vne quantité de 3 Kg pour 3 Kg d'eau et 50 hg d'agent moussant. Cette composition est mélangée jusqu'à obtention d'un mélange fluide, puis 60 hg d'acide phosphorique sont ajoutés et, après un mélange supplémentaire d'une minute, le composé est versé dans des bai'tes de moulage ou des boites de noyaux. Après environ une demi-heure, le noyau ou le moule peuvent etre retirés de l'échantillon. Le composé conforme au procédé de l'invention peut être réalisé en effectuant le mélange de façon continue, et il est également possible d'introduire des composés liquides séparés, dé jà mélangés dans le procédé secondaire. La phase de dosage, la période de mélange et le taux des composants, peuvent être déterminés par les conditions locales de fabrication. Bien entendu, I'invention n'est pas limitée aux termes de la description qui précède, mais elle en comprend, au contraire, toutes les variantes à la portée d'un homme de métier. Revendications 1. Procédé de fabrication de composés liquides auto-durcissants avec des liants organiques, caractérisé en ce que les composés contiennent une résine synthétique, un agent moussant et un acide, ainsi que des agents de liaison aqueux, de préférence du gypse, du chlorure de calcium, ou analogue. 2. Procédé conforme à ta revendication I, caractérisé en ce que l'on a joute au composé une quantité allant de 0,5 à 7% d'agent de liaison aqueux.